СПОСОБ ЭЛЕКТРОХИМИЧЕСКОЙ ОБРАБОТКИ

1. Способ электрохимической обработки хромосодержащих сталей и сплавов в электролитах на основе водных растворов нитратов щелочных металлов, при котором электроду-инструменту сообщают колебательное движение, а к межэлектродному промежутку прикладывают синхронизированные с колебательным движением электрода-инструмента импульсы биполярного тока, и ведут обработку на минимальных зазорах, регулируя скорость подачи, отличающийся тем, что сначала осуществляют униполярную электрохимическую обработку рабочими импульсами тока прямой полярности, образующую в зоне электролита, прилегающей к поверхности детали слой, обогащенный ионами хрома, затем по достижению заданной глубины обработки, формы и размеров детали выключают рабочие импульсы тока прямой полярности и подачу электрода-инструмента и измеряют значение напряжения остаточной поляризации на межэлектродном пространстве, используя тестовые высокочастотные импульсы прямой полярности, затем включают низковольтные импульсы напряжения обратной полярности, синхронизируя подачу импульсов обратной полярности с фазой максимального сближения электродов и осуществляют катодное осаждение хрома на обработанную поверхность детали, чередуя импульсы обратной полярности с тестовыми высокочастотными импульсами тока прямой полярности, производя контроль осаждения хрома по приращению значения остаточной поляризации относительно его значения после рабочих импульсов прямой полярности.
2. Способ по п.1, отличающийся тем, что верхний предел амплитуды и длительности импульсов обратной полярности ограничивают из условия отсутствия растрава рабочей поверхности электрода-инструмента, а нижний предел амплитуды и длительности импульсов обратной полярности ограничивают из условия формирования сплошного хромового слоя на обработанной поверхности детали.
3. Способ по п.1, отличающийся тем, что длительность тестовых импульсов напряжения прямой полярности устанавливают в диапазоне 10-50 мкс с частотой 5-10 кГц, а их амплитуду 6-8 В.
4. Способ по п.1, отличающийся тем, что значение приращения остаточной поляризации относительно его значения после рабочих импульсов прямой полярности, устанавливают эмпирически на первых 2-3 деталях из партии.
5. Способ по п.1, отличающийся тем, что при подаче импульсов тока обратной полярности давление электролита на входе межэлектродного промежутка уменьшают до (50-150) кПа и создающейся при этом скорости электролита в межэлектродном промежутке осуществляют осаждение хрома.
6. Способ по п.1, отличающийся тем, что при обработке рабочими импульсами прямой полярности величину межэлектродного зазора уменьшают путем плавного увеличения скорости подачи электрода - инструмента до тех пор, пока не произойдет первый пробой межэлектродного промежутка, после этого уменьшают скорость подачи на 3-10% относительно той скорости, при которой произошел пробой и продолжают обработку, повторяя при необходимости это действие.
2
7. Способ по п.1, отличающийся тем, что обработку рабочими импульсами тока прямой полярности осуществляют при следующих режимах: напряжение на МЭП 5-15 В, давление электролита на входе МЭП 50-500 кПа, концентрации электролита 7-15% и температуры электролита 18-40°С, обеспечивая плотность тока 50-1000 А/см.
8. Способ по п.1, отличающийся тем, что напряжение поляризации измеряют в конце последнего тестового импульса в начальной точке кривой спада остаточной поляризации, при этом длительность группы тестовых импульсов выбирают из условия достижения напряжения поляризации установившегося значения.